(57)【要約】  本発明は、ポリ（酸）である第1のポリマーとポリ（エーテル）である第2のポリマーと、そして少なくとも1つの塩とを含む液体混合物に関し、ここでポリ（酸）の分子量は1000〜100,000 Daの範囲である。第2のポリマーは、ポリ（酸）および塩の存在下にて、非混合性水相を形成することができるように選択される。ポリ（酸）は、ポリ（アクリル酸）およびポリ（メタクリル酸）からなぐるんから選択することができ、そして第2の合成ポリマーは、エチレンオキシドを含むことができる。本発明は、生体分子、細胞または粒子を分離するために使用することができる。【選択図】なし【特許請求の範囲】
【請求項１】
多相システムを形成することができる液体混合物であって、この液体がポリ（酸）である第1のポリマー、ポリ（エーテル）である第2のポリマー、そして少なくとも1つの塩を含み、第1のポリマーの分子量が1000〜100,000 Daの範囲である、前記液体混合物。
【請求項２】
第1のポリマーが、ポリ（アクリル酸）およびポリ（メタクリル酸）からなる群から選択される、請求項1に記載の液体混合物。
【請求項３】
第1のポリマーおよび第2のポリマーの少なくとも一方が、合成ポリマーである、請求項1または2に記載の液体混合物。
【請求項４】
第2のポリマーの分子量が、900〜100,000 Daの範囲である、請求項1〜3のいずれか1項に記載の液体混合物。
【請求項５】
第2のポリマーがエチレンオキシドを含む、請求項1〜4のいずれか1項に記載の液体混合物。
【請求項６】
エチレンオキシドポリマーが、ポリ（エチレン）グリコール；エチレンオキシドプロピレンオキシド（EOPO）；BreoxTM；PluronicTM；およびエトキシ-含有多糖類からなる群から選択される、請求項1〜5のいずれか1項に記載の液体混合物。
【請求項７】
塩濃度が、1〜500 mMの範囲であり、好ましくは100〜300 mMの範囲である、請求項1〜6のいずれか1項に記載の液体混合物。
【請求項８】
塩が、NaCl、Na2PO4、KPO4、NaSO4、クエン酸カリウム、（NH4）2SO4および酢酸ナトリウム；またはこれらのいずれかの組合せ；からなる群から選択される、請求項1〜7のいずれか1項に記載の液体混合物。
【請求項９】
全ポリマー含量が、約8〜20％（w/w）を構成する、請求項1〜8のいずれか1項に記載の液体混合物。
【請求項１０】
3種またはそれ以上のポリマーを含む、請求項1〜9のいずれか1項に記載の液体混合物。
【請求項１１】
請求項1〜10のいずれか1項に規定される液体混合物により形成される多相システム。
【請求項１２】
少なくとも1つの生体分子、細胞、または粒子の単離における、請求項1〜10のいずれか1項に記載の液体混合物により形成される多相システム の使用。
【請求項１３】
液体から、少なくとも1つの生体分子または粒子を単離する方法であって、この方法は：
（a）ポリ（酸）である第1のポリマーを、親水性のポリ（エーテル）である第2のポリマーおよび少なくとも1つの塩と組み合わせる工程；
（b）少なくとも1つの生体分子または少なくとも1つの粒子を含む液体を、（a）から得られたシステムと組み合わせる工程；
（c）（b）から得られた液体混合物を、少なくとも2相が形成されるまで穏やかに混合する工程；そして、場合により
（d）所望の生体分子または粒子を相の一つから回収する工程；
を含む、前記方法。
【請求項１４】
ポリ（酸）の分子量が、1000〜100,000 Daの範囲である、請求項13に記載の方法。
【請求項１５】
ポリ（エーテル）がエチレンオキシドを含む、請求項13または14に記載の方法。
【請求項１６】
工程（a）において、請求項1〜9のいずれか1項に記載の液体混合物が提供される、請求項13〜15のいずれか1項に記載の方法。
【請求項１７】
工程（a）において、選択的湿潤化（preferential wetting）を介してマトリクス上に局在化される（1または複数の）ポリマーが提供される、請求項13〜16のいずれか1項に記載の方法。
【請求項１８】
単一の粒子または粒子の凝集物を使用し、そしてその粒子は典型的には直径が200ミクロン未満かつ直径が5 nmより大きいものである、請求項11〜13のいずれか1項に記載の方法。
【請求項１９】
粒子および／または凝集物が、共有結合的であるか、またはポリマーにより修飾されたものである、請求項18に記載の方法。
【請求項２０】
請求項1〜10のいずれか1項に記載の液体混合物中に含まれるか、または請求項1〜10のいずれか1項に記載の液体混合物により形成される多相システム中に含まれる、少なくとも標的化合物、細胞、または粒子の単離のためのキット。
【請求項２１】
別個の区画中に、ポリ（酸）である第1のポリマー、ポリ（エーテル）である第2のポリマー、そして少なくとも1つの塩、およびその使用説明書を含み、ここでポリ（酸）の分子量が1000〜100,000 Daの範囲である、少なくとも1つの標的化合物の単離のためのキット。
【請求項２２】
構成成分が、プラスチックバッグ中で提供される、請求項20または21に記載のキット。
【請求項２３】
水溶液中にまたは乾燥形状で、少なくとも1つのポリ（酸）を含有する、請求項13〜18のいずれか1項に記載の方法を実行するためのキット。
【請求項２４】
エチレンオキシドを含む第2のポリマー、および少なくとも1つの塩も含み、ここでポリ（酸）の分子量が1000〜100,000 Daの範囲である、請求項23に記載のキット。
【請求項２５】
1またはそれ以上のポリマー濃縮相が、容器、粒子またはフィルターの表面に配置される、キット。
【発明の詳細な説明】
【技術分野】
【０００１】
本発明は、多相システム を形成することができる2種またはそれ以上のポリマーを含む水性液体混合物に関し、ここで各相はポリマーの一つが富化されている。本発明はまた、本発明による多相システム を使用して液体から少なくとも1つの標的化合物を単離する方法、およびそのような方法を実行するためのキットを包含する。
【背景技術】
【０００２】
昨今のバイオ医薬の開発やヒトゲノムのマッピングを含むバイオテクノロジーの著しい変化は、クロマトグラフィーおよび電気泳動などの分離方法の開発により、可能になった。そのような方法は、スモールスケール並びにラージスケールで使用することができ、そして柔軟性のある方法であることが知られており、生物学的物質を含む様々な物質のために有用である。しかしながら、技術的および設備的の両方で要求性が高い。さらに、電気泳動などのいくつかのプロセスのスケーリングの結果として、加熱および冷却の要求性の非線形スケーリングのために、より複雑な設備が必要になる。
【０００３】
水性ポリマー相システムの相間の分配は、代替的な方法であり、1950年代以来研究されてきたものではあるが、その商業的な用途は、経済的に計量可能な相システムがないことにより、厳しく抑制されてきた。結晶化およびサイズ排除などの分離方法とともに、分配は、古典的な分離技術と考えられる。それは、2相のあいだで標的とその他の物質とを差別的に分配することに関連する。用語“分配”は、（a）古典的なクロマトグラフィーにおけるものなどの液体-固体分配,（b）2種またはそれ以上の液体相の間での分配（それぞれ2相システムおよび多相システム）、（c）可動性液体相と固体相支持体の表面に固定化された別の液体相との間での分配、そして（d）液体相と2相の間の相界面との間の粒子の分配、のことをいうことができる。本件特許出願の目的のためには、分配は、（b）、（c）または（d）などの状況のこと、すなわち液体相間での分配のことをいう。分配は、典型的には、ある相と別の相の比較における濃度に関連した係数（K）として表現され、そして溶質については、Kは一般にBronsted式に従う。このように、Kは、静電相互作用および／または疎水性相互作用などの相互作用の様々なタイプにより、指数的に変化すると予想され、そして溶質サイズ、すなわち液体相との相互作用の面積に対して感受性である。界面分配の場合、Kは、界面張力により指数的に変化すると予想され、粒子を相間（interphase）に位置づける傾向がある。
【０００４】
古典的な2相システムは、有機相および水相2相システムであり、相間での顕著な極性差、並びに顕著な界面張力を通常は有する。そのようなシステムは、生体物質が顕著に非極性な溶液により、そして相システムを顕著な界面張力と混合することに関連した剪断損傷により、変性されるという傾向があるため、タンパク質または細胞などの生体物質のために非常に有用という訳ではない。低張力の水性ポリマー2相-システムが、生体物質のためにより有用である。後者は、何らかの添加される有機溶媒、例えば、エタノール、または標的溶解度を上昇させ、液体相極性を低下させ、発泡性を低下させ、抗バクテリア剤として作用させるなどのために添加されるその他の有機添加物を含有してもよいことが十分に理解される。
【０００５】
ポリマー2相システムは、特定の親水性のポリマーと典型的には中性のポリマーを水溶液中で混合することにより形成することができる。これらには、デキストラン（ポリグルコース）およびポリ（エチレングリコール）（PEG）；およびポリスクロース（例えばFicollTM）およびPEG；または直鎖ポリアクリルアミドおよびPEGが含まれる。各ポリマーの典型的な濃度は、5〜10％w/wである。そのような濃度では、エントロピーの力が、2相の形成を方向付ける傾向があり、それら両方とも、典型的には90％（w/w）より多い水であるが、しかし極性、水素結合特性、凝固点などにはわずかな変化しか示されなかった。これらの相は、典型的には、1つのポリマー中で濃縮され、そして非常に低い界面張力を有する。バイオテクノロジーの分野においては、PEGおよびデキストラン型の2相システムの利点の一つは、標的タンパク質をPEG-濃縮相に優先的に分配することができるが、一方細胞の破片や何らかの汚染物質を、界面または相補的な相へと分配することができる、という点である。
【０００６】
WO 2004/020629（Tjerneld）は、プロピレンオキシド（PO）基に加えてエチレンオキシド（EO）基を含む、PEG-様ポリマー（EOPOポリマーとも省略される）を使用することに関する。そのようなポリマーは、逆熱溶解度（reverse thermal solubility）を示すが、 “EOPO”ポリマーとして知られており、そしてそれらは、プラスミドの分離について、WO 2004/020629中で示唆されている。室温では、密度がより低いEOPO-濃縮上相がEOPOとデキストランポリマーの水性2相システムから単離され、そしてその後その温度を37℃にまで上昇させることにより、上相は、水-濃縮相と自己会合性EOPOポリマー-濃縮相中へのさらなる相分離を受ける。好都合には、水-濃縮相は、所望のプラスミドを含有するはずである。一般的に、この種のEOPOとデキストランのシステムは、相ポリマー構成成分のリサイクルと、効率的な2-段階分配分離プロセスの設計とに関して、利点を提供する。しかしながら、欠点は、人工の合成ポリマーPEGとは関連せず、むしろ生物学的な由来のそしてずっと高価なデキストランが関連する、システムの構築に関連するコストである。
【０００７】
デキストランを様々なスターチまたはその他の多糖ポリマーにより置換する努力の結果、限定的な成功が得られた。一つのポリマー、中間の界面張力の2相システムは、PEGと相対的に高い濃度での特定の水構築性塩（water structuring salts）、例えば、500 mM硫酸アンモニウムとを組み合わせることにより、形成することができる。PEG-塩2相システムは、コストの制限を解消するための一つの可能性のあるアプローチであるが、しかしPEGの増加および塩濃度の増加は、プロセスのコストにマイナスの影響を与える可能性を作り出す。これらには、粘性相、塩試薬コスト、塩の廃棄および設備腐食への可能性、ならびに能力と関連する標的溶解度の問題が含まれる。結果として、ポリマーは、しばしば、リサイクルすることが難しいか、またはさもなければ、さらなる下流の処理を介して標的から分離しなければならない。
【０００８】
バイオテクノロジーの分野において、ポリマー2相システムは、顕著な塩を有する形態または有さない形態の両方とも、一般的に興味を持たれている。これは、より大容量にスケールアップする場合に、効率を失うことなく、そしてコストを大幅に変化させることなく、それらが、スモールスケールの分離ならびによりラージスケールの分離において、容易に利用されるためである。同様に、いずれかの標準的分離アプローチ、例えば荷電に基づく分離、疎水性に基づく分離、親和性に基づく分離、またはサイズに基づく分離、を、ポリマー2相システム中で行うことができる。一般的に、多数の望ましくない構成要素（例えば、細胞の破片、エンドトキシン、核酸）が、PEGとデキストランの2相システムまたはPEGと塩の2相システムにおける下部相（それぞれデキストラン-富化または塩富化相）に対して、はっきりと分配される傾向がある。このように、上部相（PEG-富化相）への良好な標的分配をもたらすシステムを見出すことができたなら、効果的な最初の分離および標的濃度を得ることができる。
【０００９】
さらに、標準的なクロマトグラフィーおよび／または濾過プロセッシングに関連する欠点を解消し、そして単位操作あたりの単一の理論的分配工程の限定を解消するための努力において、PEG-デキストランまたはPEG-塩などの液体-液体を分配する2相システムを、クロマトグラフィー固体支持体または好ましくはその相を湿らせることができるその他の固体支持体上に1つの相を固定することにより、クロマトグラフィー用途に対して適合させた。次いで、相補的な相をカラムを通してポンプで送り込み、移動相と静止相との間での平衡化のために繰り返し機会をもたらす。このことは、Merck DarmstadtのW. Mullerらにより1980年代に商業的に開発された。
【００１０】
US 5,093,254（Giuliano et al）は、上部相としてポリビニルピロリドン、そして下部相としてマルトデキストリンを使用し、そしてタンパク質分配のための低コストのシステムを提供する、水性2相タンパク質を分配するシステムに関するものである。このシステムは、クロロトリアジン色素のアミノ誘導体とともに使用することもでき、この誘導体は、非共有結合的にPVPに対して結合し、 そして分離すべきタンパク質に対するリガンドとして機能する。従来技術のPEG／ヒドロキシプロピルスターチシステムにおいて共有結合を形成するために必要とされるクロマトグラフィー抽出や溶媒抽出を行う必要なしに、色素が、ポリマー相に対して容易に結合することができるため、このシステムの利点は、その費用効率であることが、述べられている。しかしながら、欠点は、そのような色素が発ガン作用をもつ可能性がある点である。
【００１１】
Albertsson（P.-A. Albertsson, Partition of Cell Particles and Macromolecules, 2nd Edn., Wiley Interscience, N.Y., 1971.  Chapter 10 Phase Diagrams, pp. 250-313）は、PEGおよびNaカルボキシメチル基で修飾したデキストラン（CMD）を含むシステムを開示する。記載されるこのシステムの欠点は、（a）ポリマーが高価な多糖を依然として含むこと；（b）ポリマーが、その後さらに化学的に修飾されること；（c）分子量が大きく（Mw 2 200 000）そして固有の相の粘性が知られていること；そして（c）相対的に高い濃度のポリマーが相を形成するために必要とされ、このため水分子に対して結合することそしてシステムのタンパク質可溶性が低下することが予想されること；である。
【００１２】
Gupta et al（Vandana Gupta, Sunil Nath, Subhash Chand in Polymer 43 (2002) 3387-3390: Role of water structure on phase separation in polyelectrolyte-polyethyleneglycol based aqueous two-phase systems）は、相-反応を調節するメカニズムを解明するために行われた、ポリ電解質-ポリエチレングリコール（PEG）ベースの水性2相システム（ATPS）の相分離の反応についての研究に関する。Guptaは、60 000の数平均分子量を有するポリエチレンイミン（PEI）；そして250 000の平均分子量を有するポリアクリル酸（PAA）を使用する。塩-支援ポリマー-修飾水構造相互作用が、ATPSにおける相分離において中心的な役割を果たすことが、この研究から結論づけられた
Saravaanen（Settu Saravaanan, Johny A. Reena, Jonnalagadda R. Rao, Thanapalan Murugesan, and Balanchandran U. Nair in J. Chem. Eng. Data 2006, 51, 1246-1249: Phase Equilibrum Compositions, Densities, and Viscosities of Aqueous Two-Phase Poly(ethylene glycol) + Poly(acrylic acid) Systems at Various Temperatures）は、様々な質量分率（0.05〜0.50）および液体-液体平衡、密度、そして平衡化の時点での水性2相PEG-6000 + PAA + 水システムの粘性といった、ポリ（アクリル酸）（PAA）水溶液の密度や粘性に対する、温度の作用についての研究に関する。
【００１３】
このように、相対的に技術的に単純で容易に測定される、依然として新規な分離方法に対する大きな要望が存在している。
【先行技術文献】
【特許文献】
【００１４】
【特許文献１】WO 2004/020629
【特許文献２】US 5,093,254
【非特許文献】
【００１５】
【非特許文献１】P.-A. Albertsson, Partition of Cell Particles and Macromolecules, 2nd Edn., Wiley Interscience, N.Y., 1971.  Chapter 10 Phase Diagrams, pp. 250-313
【非特許文献２】Vandana Gupta, Sunil Nath, Subhash Chand in Polymer 43 (2002) 3387-3390
【非特許文献３】Settu Saravaanan, Johny A. Reena, Jonnalagadda R. Rao, Thanapalan Murugesan, and Balanchandran U. Nair in J. Chem. Eng. Data 2006, 51, 1246-1249
【発明の概要】
【００１６】
本発明の一側面は、生体分子およびその他の化合物を分離する方法を提供することであり、これにより高い動的能力と迅速な物質移動とを提供する。添附の特許請求の範囲においても規定しているように、これは、生体分子および／または化合物を容量中に分配することにより、本発明に従って達成することができ、そして表面が調節された吸着を介して標的の捕捉をもたらす不溶性多孔性マトリクスによっては達成できない。
【００１７】
このように、本発明の具体的な側面は、細胞、染色体などのコロイド粒子によっても機能する方法を提供することであり、この方法は、固体支持体が妨害され、詰まった状態になるようなクロマトグラフィーアプローチまたは濾過アプローチの影響を受けにくい。このことは、本発明による特定のポリマー2相システムを使用して達成することができる。
【００１８】
本発明の追加的な側面は、生体分子およびその他の化合物の分離のためのそのようなポリマー2相システムの使用を提供するものであり、このシステムは、形成と相分離を同時におこない、そして好ましくはわずかに複雑な設備も必要とする。
【００１９】
本発明の別の側面は、ポリマー2相システムそれ自体を提供することであり、このシステムは、生体分子の効率的な分離のために塩などの添加剤に関して最適化されたものである。
【００２０】
本発明のさらなる側面は、そのような2相システムの使用ならびに本発明による最適化2相システムを含むキットを提供することである。
1またはそれ以上の本発明の側面は、添付する特許請求の範囲に規定する様に達成することができる。本発明のさらなる目的および利点は、以下の詳細な開示から明らかである。
【図面の簡単な説明】
【００２１】
【図１】図1は、PEG 4000およびポリアクリル酸ポリマーのナトリウム型であるNaポリアクリレート8000を使用して形成される、本発明の水性ポリマー2相システムについての相図である。
【図２】図2は、PEG 8000およびポリアクリル酸ポリマーのナトリウム型であるNa-ポリアクリレート8000を含む、本発明による2相システムの相図である。
【図３】図3は、200 mMの硫酸Naを含有し、pH 7に調整されたシステムにおいて、室温でのPEG 8000富化相（上）およびNaPAA 15000富化相（下）の本発明による2相システムにおける分布を示す図である。
【図４】図4は、以下の実施例3のプラスミドDNAおよびRNAの分配研究についての、相システム上相サンプルおよび下相サンプルの電気泳動解析を示す。
【図５】図5は、6％PEG 1500または4000、および6％NaPAA 15000、300 mM NaClおよび20 mMリン酸Na、pH 5.5〜7からなるシステム中で、上相に分配されるタンパク質の割合を示す。
【図６】図6は、6％（w/w）PEG 1500、NaPAA 15000、20 mMリン酸Na、pH 6または8、および250 mMまたは300 mMのいずれかのNaClからなるシステム中で、上部PEG-富化相に分配されるタンパク質の割合を示す。
【図７】図7は、6％PEG 8000、8％NaPAA 15000、150 mMリン酸Na、pH 7を含む本発明による2相システムにおける、組換え緑色蛍光タンパク質（GFP）を含有するE. coli 細胞が分配されることを示す3枚の写真のシリーズである。
【発明を実施するための形態】
【００２２】
定義
本件出願において使用される場合、用語“ポリ（酸）”は、側鎖基および／または末端基として多数の酸性基を含有する、直鎖または分岐鎖ポリ（酸）バックボーンを意味する。
【００２３】
用語“標的化合物”は、本明細書中では、化合物ならびに分子および細胞（すなわち、液体から分離されることが望まれるいずれかの存在）を意味する。
発明の詳細な説明
本発明は、合成のポリ（酸）である第1のポリマー、親水性のポリ（エーテル）である第二の合成ポリマー、そして少なくとも1つの塩を含む、水性ポリマー多相システムを形成することができる液体混合物に関し、ここでポリ（酸）の分子量は、1000〜100,000 Daの範囲である。
【００２４】
本発明に従う液体混合物および多相システムにおいて使用されるポリマーは、水と組み合わされた場合に水相を形成するという意味で、水性である。さらに、当業者により理解される様に、本発明の文脈において、用語液体“混合物”は、本明細書中において定義される構成要素の組合せを単に意味する。このような条件の下、1種、2種またはそれ以上の相が相図から推測できるように、そのような液体混合物が存在する。本発明の液体混合物の一つの利点は、それらが、多くの一般的に研究されている相システムと比較して、粘性が低く、光学的に透明であり、そしてより迅速に分離されると思われる相を生じる、という点である。
【００２５】
ポリ（酸）は、いずれの適切なポリ（酸）であってもよい。このように、バックボーンは、炭化水素鎖、ポリ（エーテル）、ポリエステル、ポリアミド、ポリアセタール、ポリウレタンまたはポリスルホンであってもよい。一態様において、ポリ（酸）は、炭化水素（ビニルポリマー）鎖またはポリ（エーテル）鎖である。当業者は、そのようなポリ（酸）を容易に調製することができる。
【００２６】
このように、本発明の液体混合物の一態様において、ポリ（酸）は、酸-官能化モノマー、例えば、アクリル酸、メタクリル酸、イタコン酸、クロトン酸、マレイン酸、フマル酸、ビニル安息香酸、アクリルアミドグリコール酸、アクリルオキシエチルスクシネート、ビニルスルホン酸、スチレンスルホン酸、アクリルアミドメチルプロパンスルホン酸、ビニルホスホン酸など、を使用して形成されるポリマーからなる群から選択される。好都合な態様において、ポリ（酸）は、ポリ（アクリル酸）（PAA）またはポリアクリレートである。ポリマー多相システム中で使用される場合、PAA富化相は、デキストラン-ベースのシステムと比較して、透明であり、迅速に分離し、そして粘性が低いものであろう。本発明によるPAA-ベースの多相システムを形成することができる液体混合物は、例えば、商業的に入手可能なNaPAAの40％溶液を、エチレンオキシドポリマーおよび塩と混合することにより、容易に形成される。
【００２７】
ポリ（酸）は、酸性型、無水型、または脱プロトン化体、すなわち、塩型であってもよい。本発明の液体混合物の一態様において、ポリ（酸）ポリマーの分子量は、900〜100,000 Daの範囲であり、例えば、1000〜20,000 Daの範囲である。一態様において、分子量は、400〜1,000,000 Daの広範囲である。
【００２８】
当業者であれば理解すると思われるが、本発明の合成ポリ（酸）およびポリ（エーテル）は、塩の存在下で、水性2相システムを形成することができる様に選択される。当業者は、相図に基づいて、これらのポリマーが一つの相としてまたはそれ以上の相としてシステム中に存在しうる場合のpH値、塩濃度、分子量などを容易に推定することができる。
【００２９】
このように、本発明のシステムの一態様において、ポリ（エーテル）は、ポリ（酸）および塩の存在下にて、2種の物理的に異なる相のシステムを形成することができ、ここで各相は、ポリマーの一つが濃縮されている。
【００３０】
本発明の液体混合物の一態様において、ポリ（エーテル）の分子量は、900〜100,000 Daの範囲であり、例えば、1000〜20,000 Daの範囲である。一態様において、分子量は、400〜1,000,000 Daの広範囲である。
【００３１】
好都合な態様において、ポリ（エーテル）は、エチレンオキシド単位を含む合成ポリマーである。好都合な態様において、エチレンオキシドポリマーは、ポリ（エチレン）グリコール（PEG）；エチレンオキシドプロピレンオキシド（EOPO）のランダムコポリマー型（例えば、Breox（登録商標）ポリマー）かまたはブロックコポリマー型（例えば、Pluronic（登録商標）ポリマー）かのいずれかが含まれる、水溶性ポリ（エーテル）からなる群から選択される。当業者が理解すると思われるが、これらのポリマーには、PEGのものメトキシ型など、様々に修飾された型が含まれていてもよい。
【００３２】
好都合な態様において、エチレンオキシドポリマーは、PEGである。生体分子の分離に際して、PEGは、生体適合性でかつ認可されたFDA賦形剤であるため、そしてタンパク質、細胞およびその他の標的から容易に分離することができるため、しばしば標的局在化により好まれる。
【００３３】
別の好都合な態様において、エチレンオキシドポリマーは、エチレンオキシドプロピレンオキシド（EOPO）である。当業者により知られているように、EOPOは、加熱に際して2相に分離し、そして結果として熱分離性ポリマーとみなされる。このように、特定の態様において、エチレンオキシドポリマーは、EOPOなどの熱分離性ポリマーである。この態様において、本発明のシステムは、3相に分離することができ、このことを、本発明の多相システムを使用する方法の文脈において以下にさらに詳細に説明する。
【００３４】
本発明の液体混合物の全ポリマー濃度は、それぞれの予測される用途に対して、最適化することができる。例えば、タンパク質およびその他の高分子が、相対的に多量の水溶性ポリマーを添加することにより、溶液から沈殿させることができることが、よく知られている。従って、本発明によるシステムがタンパク質分離において使用される場合、全ポリマー濃度が高すぎると、コスト効率的な分離を達成するために、十分なタンパク質溶解度が得られない。このように、生体分子および／または粒子の分離のために好都合な本発明の液体混合物の一態様において、全ポリマー含量は、システムの約8〜20％（w/w）を構成する。一態様において、液体混合物は、10〜20％（w/w）を含む。別の態様において、液体混合物は、約70％の水を含む。
【００３５】
このように、一態様において、本発明の液体混合物は、約5％、約4.5％または約4％の各ポリマーなど、約4〜6％の各ポリマーを含む。別の態様において、液体混合物は、約8％の各ポリマーなど、約10％までの各ポリマーを含む。
【００３６】
このように、当業者は、相図データおよび場合によっては非常に単純な日常的実験に基づいて、2相システムなどの多相システムが本発明の液体混合物から形成されるpHおよび温度等の適切な条件を容易に決定することができる。一態様において、本発明の液体混合物のpH値は、中性に近い。温度は、2相システムを形成するために、室温など、4〜30℃の範囲であってもよい。第3の相が、熱分離性ポリマー富化相から形成される場合、より高い温度が、その段階で使用される。
【００３７】
本発明のシステムの具体的な態様において、塩濃度は、1〜500 mMの範囲であり、例えば300 mM以下、または100〜300 mMの範囲である。当業者が理解する様に、2相システムを形成するために必要とされる塩の量は、ポリマーMW、濃度および物理的状態により影響を受ける可能性がある。このように、ポリ（酸）のナトリウム塩またはその他の塩型とともに製剤化される場合、わずか100 mMのバッファー塩が、2相システムを形成するために必要とされる。
【００３８】
好都合な態様において、塩は、NaCl、Na2PO4、KPO4、NaSO4、クエン酸カリウム、（NH4）2SO4、酢酸ナトリウム、およびこれらの組合せからなる群から選択される。当業者は、Hoffmeisterシリーズに基づいて、タンパク質の分離などの相分離に対する、それぞれの特定の塩の作用を容易に予想することができる。このことは、Hoffmeisterシリーズの下端での塩、例えばNaCl、が、正味の正荷電タンパク質を、エチレンオキシドポリマー富化相へと移動させる傾向があることが、周知であるためである；一方、代わりにHoffmeisterシリーズのより上端またはより右端に存在する塩は、このタンパク質を、ポリ（酸）富化相へと移動させる。一態様において、本発明の液体混合物は、10％またはそれ以下の（1つまたは複数の）塩を含む。
【００３９】
具体的な態様において、本発明の液体混合物は、1またはそれ以上のクロマトグラフィーリガンドを含む。そのようなクロマトグラフィーリガンドは、本発明の液体混合物を生体分子または粒子の分離のために適用する場合のツールとして使用することができ、そのような場合、リガンドは、標的化合物を分配する特定の標的化合物を、リガンドにより好まれる相に対して結合することができる。一態様において、リガンドは、親和性リガンドであり、受容体とリガンド、または抗体-抗原などの“鍵穴／鍵”型の非常に特異的な相互作用により、標的分子と結合することができる。例示的な親和性リガンドは、例えば、プロテインAまたはプロテインA-ベースのリガンドである。好都合な態様において、親和性リガンドは、特異的な相へのそれらの分配を促進するために、ポリマー-修飾されている。他の態様において、ポリマー-修飾された親和性リガンドを添加して、相互作用性標的をリガンドに対して結合するものと最も類似するポリマーが富化された相に分配する。
【００４０】
エチレンオキシドおよび酸性基含有ポリマーを含む、本発明の液体混合物から形成される2相システムは、PEGおよびポリ（ビニルメチルエーテル-co-無水マレイン酸）を用いて、本発明により形成される2相システムの場合と同様に、その他の荷電基および非荷電基を含有することができる。
【００４１】
上述した多相システムは、液体が関連する分配のために有用であるため、そのようなプロセスを、積層ディスク構造からクロマトグラフィーおよび濾過まで、その他の一般的に使用される分離工程に従って、容易に組み合わせることができる。従って、本発明の好都合な用途は、生体分子または粒子の分離である。
【００４２】
第2の側面において、本発明は、本発明による液体混合物または多相システムを、生体分子、細胞または粒子などの少なくとも1つの標的化合物の分離において使用することに関する。標的化合物は、タンパク質、ペプチド、核酸、細胞、ウィルス、またはこれらのもののいずれかのいずれかの部分、フラグメントまたは融合物であってもよい。このように、一態様において、標的化合物は、抗体、または抗体のフラグメントまたは融合物である。例示的な抗体フラグメントは、例えば、Fabフラグメントである。別の態様において、標的化合物は、例えば、プラスミド、ゲノムDNA、アプタマー、またはオリゴヌクレオチドなど、DNAまたはRNAなどの核酸である。追加の態様において、標的化合物は、成体細胞または前駆細胞など、真核細胞または原核細胞などの細胞である。本件出願において、用語“粒子”は、時に、細胞を示すために使用される。
【００４３】
第3の側面において、本発明は、液体から、少なくとも1つの標的化合物を単離する方法に関し、この方法は：
（a）ポリ（酸）である合成ポリマーを、親水性のポリ（エーテル）である第2の合成ポリマーおよび少なくとも1つの塩と組み合わせる工程；
（b）少なくとも1つの標的化合物を含む液体を、（a）から得られたシステムに対して添加する工程；
（c）（b）から得られたシステムを、少なくとも2相が形成されるまで穏やかに混合する工程；そして、場合により
（d）所望の標的化合物を、相の一つから回収する工程；
を含む。
【００４４】
本発明の方法の一態様において、工程（a）において、上述したように、本発明の第1の側面に従う液体混合物が提供される。このように、一態様において、ポリ（酸）の分子量は、1000〜100,000 Daの範囲である。
【００４５】
好都合な態様において、親水性のポリ（エーテル）は、エチレンオキシドポリマーである。具体的な態様において、溶液中で自然に遊離されるか、または適用されたエネルギー（遠心、電気泳動、冷却）を使用することにより補助されるか、または様々な表面（容器、遠心分離機、フィルター、粒子etc.）上のその他の相と比較して、一つの相の選択的湿潤化（優先的湿潤化）を使用することにより補助される状態であるか、のいずれかにより、形成された相領域（液滴）をより大きな領域中に融合させることが子案レンすることができるプロセスにより、工程（d）において、所望の標的化合物を相の一つから回収する。
【００４６】
具体的な態様において、本発明の方法には、ポリマー分子量と塩濃度に対するpHとの、適切なバランスを選択する工程が関連し、ここでこれらの条件では、ポリ（酸）富化相およびエチレンオキシドポリマーが富化された相が形成される。
【００４７】
上述したように、ポリ（エーテル）は、EOPOなどの熱分離性ポリマーであり、そして本発明による液体混合物は次いで、3つの相を形成することができる。最初の態様において、本発明の方法は、上述した2相システムを形成することを含み、その後ポリ（酸）富化相を除去し、その後EOPOなどの熱分離性ポリマーが富化された相が加熱されて標的を回収することができる第2の2相システムを提供する。
【００４８】
しかしながら、本発明は、本発明による液体混合物を使用してタンパク質などの生体分子を分離する場合、熱分離性ポリマー富化相を加熱に供する前に、ポリ（酸）富化相を除去する必要がないことを、予期せず見出した。このように、代わりの態様において、本発明の方法は、3つの相が形成されるまで、2相システムを加熱することを含む。
【００４９】
一態様において、工程（a）において、（1または複数の）ポリマーは、その他の相の存在下にて、一つの相による表面の選択的湿潤化（preferential wetting）を介して、マトリクス上またはその他の表面上に局在化された。そのような湿潤化の現象は周知であり、そしてそのような現象には、天然の表面の選択的湿潤化（preferential wetting）、例えば、より極性が低いPEG-富化相の存在下、より極性の高いポリ（酸）-富化相による、ステンレススチールまたはその他の金属、または親水性の表面の湿潤化、が含まれる。それらには、PEG-富化相による、より極性が低い表面の選択的湿潤化（preferential wetting）が含まれていてもよい。
【００５０】
別の態様において、単一粒子または粒子の凝集物を使用し、そしてこの粒子は、典型的には、直径が200ミクロン未満でかつ5 nmよりも大きい。
粒子および／または凝集物は、ポリマーにより共有結合的に修飾されるかまたはその他で修飾されていてもよい；これには、イムノ-親和性クロマトグラフィー、レクチン-親和性クロマトグラフィー、または金属イオン-親和性クロマトグラフィーまたはその他の-親和性クロマトグラフィー、並びにイオン交換クロマトグラフィー、疎水性相互作用クロマトグラフィー（HIC）、およびイオン-pi、p-p、およびvan der Waals相互作用または分散相互作用に基づくものを含めたその他の相互作用が関連する、クロマトグラフィーのその他の様式、において一般的に使用されるリガンドなど、様々なポリマー修飾された“リガンド”を使用することが含まれる。
【００５１】
第4の側面において、本発明は、生体分子、細胞または粒子などの少なくとも1つの標的化合物を単離するためのキットに関し、このキットは、上述した様な本発明に従う液体混合物または多相システムを含有する。
【００５２】
キットの一態様において、液体混合物または多相システムは、プラスチックバッグ中で提供される。このキットの異なる構成要素は、プラスチックバッグ等の容器の別個の区画中に存在していてもよい。好都合な態様において、プラスチックバッグは、1またはそれ以上の標的化合物を単離するもとの液体 を添加することができるサイズのものであり、そしてフィードの追加のための手段ならびに混合のための手段を含む。好都合な態様において、本発明のキットは、水溶液中または乾燥状で、合成のポリ（酸）であるポリマーを少なくとも含む。このキットは、標的化合物の単離の際に使用するための書面またはそれ以外のものなどの指示書を含むことができる。
【００５３】
具体的な態様において、このキットはまた、エチレンオキシドを含む第2の合成ポリマー、および少なくとも1つの塩を含み、ここでポリ（酸）の分子量は、1000〜100,000 Daの範囲である。
【００５４】
図面の詳細な説明
特に示さない限り、以下の割合は、重量／重量（w/w）で示される。
図1は、PEG 4000およびNaポリアクリレート8000を使用して形成される、本発明の水性ポリマー2相システムについての相図を示す。より具体的には、このシステム は、200 mM NaClを用いて22℃で形成された。バイノーダル曲線を、○：2相システム；□：1-相システム；そして△：一見して二峰性領域であり指定することが困難なシステム；に関連する濃度点に対してシステムを滴定することにより、視覚的に推定した。ここでの相は、相対的に低い（全）ポリマー濃度で形成し、そしてそれらは透明で、相対的に低い粘性を有するものであり、そして単位重力で迅速に分離する。さらに、相バイノーダル曲線は、臨界点近くではより直線的であり、このことは、この領域近くで形成される2相システムが、有意な連絡線（tie-line）の長さを有し、そして従って、物理的性質に関して、そして分配の結果に関しても、より再現性が高いことを示唆する。二峰性曲線上の二峰性ポリマー濃度に対する最低の全ポリマー濃度は、約12％であるようであり、これは各ポリマーが6％であることに対応することに注目すべきである。
【００５５】
図2は、PEG 8000およびNa-ポリアクリレート8000を含む、本発明による2相システムの相図である。この図は、約230 mMのNa2SO4（3％重量）を25℃で用いて形成されるシステムのことを意味する。測定された相組成物は；（○）2相システム、（□）1-相システム、（△）一見して二峰性領域であり指定することが困難なシステム；である。ここでの相は、相対的に低い（全）ポリマー濃度で形成し、そしてそれらは透明で、相対的に低い粘性を有するものであり、そして単位重力で迅速に分離する。さらに、相バイノーダル曲線は、臨界点近くではより直線的であり、このことは、この領域近くで形成される2相システムが、物理的性質に関して、そして分配の結果に関しても、より再現性が高いことを示唆する。二峰性曲線上の最低の全ポリマー濃度は、約10％であるようであり、これは各ポリマーが5％であることに対応することに注目すべきである。このことは、図1と比較して、硫酸ナトリウム塩のより高い水構造化作用と一致している。
【００５６】
図3は、室温で、200 mM硫酸Naを含有するシステム中、そしてpH 7に調整された、PEG 8000富化相（上）およびNaPAA 15000富化相（下）の本発明による2相システムの分配を示す図である。システムは、（x-y）として示されており、ここでxはPEG wt％であり、そしてyはNaPAA wt％である。この場合、臨界濃度が4％〜4.5 ％の各ポリマーのどこかに存在し、このことは、より大きなMWのNaPAAポリマーのより高い相形成能およびより低い温度を考慮することを、図2と適切に比較する。ほぼ同等の相容量の相システムが達成された。同様の結果が、NaPAA 8000を含有するシステムについて見られた（示さず）。
【００５７】
図4は、以下の実施例3においてより詳細に記載する様に、プラスミドDNAおよびRNAの分配の研究について、相システムの上相サンプルおよび下相サンプルの電気泳動解析を示す。上記の表における6％PEG 8000、6％NaPAA 8000、3％硫酸Na、10 mMリン酸Na、pH 7のシステムに対する、標準および上相サンプルおよび下相サンプルの電気泳動。レーン1〜3は、pDNA について47分間泳動させ、そしてレーン4〜6は、RNAについて30分間泳動させる。レーンの割り振りは：1 MW標準、2 上相、3 下相、4 MW標準、5 上相、6 下相。
【００５８】
図5は、6％PEG 1500または4000、および6％NaPAA 15000、300 mM NaClおよび20 mMリン酸Na、pH 5.5〜7からなるシステムの上相中に分配される、モデルタンパク質、ミオグロビンおよびウシ血清アルブミン（BSA）の％を示す。
【００５９】
図6は、6％PEG 1500、NaPAA 15000、20 mMリン酸Na、pH 6または8、および250 mMまたは300 mM NaClからなるシステム中、上部PEG-富化相に分配されるタンパク質の％を示す。
【００６０】
図7は、6％PEG 8000、8％NaPAA 15000を150 mMリン酸Naとともに含むpH 7の本発明による2相システムにおける、組換え緑色蛍光タンパク質（GFP）を含有するE. coli 細胞の分配を示す3枚の写真のシリーズである。この図から明らかなように、上部PEG-富化相へ無傷の細胞が分配され、一方溶解された細胞は上相へ分配され、その後軽く遠心分離した後に境界面に移動する。溶解された細胞から放出されるGFPは、その他の放出されたタンパク質とともに、いくらか上相に優先的に分配される。このことは、チューブを穏やかに遠心して、溶解した細胞を境界面に移動させることにより見られる。これらの結果は、NaPAAに基づく2相システムについては、ほとんどの細胞分配に適切な塩濃度範囲である特異的な相システムを見出すことができること、そしてそのようなシステムにより、細菌細胞またはその他の細胞を、相間で非対称的に分配することができること、を示す。
【実施例】
【００６１】
本発明の実施例は、説明の目的のためにのみ提示され、そして添付の特許請求の範囲により規定される発明を限定するものとして決して解釈されるべきではない。
実施例1-本発明の2相システムおよび相図の調製
材料
ポリマー：ポリ（エチレングリコール）4000（Merck）、PEG 8000（Sigma-Aldrich）、Na-ポリ（アクリレート）（Aldrich）、CAS-番号：9003-04-7、分子量30000（40 wt％水溶液中）、分子量8000（45 wt％水溶液中）。NaClおよびNa2SO4メタノール、Ba（NO3）2（Merck由来、そしてP.A.品質）。ミリポア水を、全ての溶液において使用した。
【００６２】
相図の決定
ステムの相境界面（二峰性）を、周知の滴定方法により決定した［Methods in Enzymology, Vol. 228, Aqueous Two-Phase Systems, Harry Walter and G. Johansson eds. Academic Press, New York, 1994を参照］。この場合、2相領域中に存在することが疑われる組成物を有するシステムが作製される。このシステムが混合に際して不透明（混濁）に変化する場合、2相システムの存在が示唆される。研究されたシステムと同一の塩濃度を有する塩溶液を添加する際、このシステムは、ポリマーに関して希釈されることになる。ポリマー濃度が臨界値以下に含まれる場合、このシステムは1相システムに変化し、混合される場合に混濁しない。ポリマーを添加し、そしてこのシステムを連続的に希釈することにより、相図を、相境界面の両側にマッピングする。これはすなわち、バイノーダル曲線である。このシステムを、22℃（室温）および25℃（水槽）中で決定する。
【００６３】
屈折率測定
溶液の屈折率は、既知濃度のPEG-水、Na-ポリ（アクリレート）-水、および塩-水溶液の別個の標準曲線を作成することによる、水富化溶液（＞90％）中で、直線的な追加的な特性である。屈折率装置は、Carl Zeiss（Oberkochen, Wurttemberg, Germany）から入手した。
【００６４】
PEGの決定
塩およびNa-ポリ（アクリレート）の溶解度は、メタノール中では非常に低く（＜0.1 wt％）、一方でPEGは非常に高い溶解度を有するため、メタノール中にPEGを選択的に抽出することができ、そしてメタノールを蒸発させることにより、PEG重量測定法で測定ことができる。1.00 gの上部相または底部相を、少なくとも6 gのメタノールと混合する。Na-ポリアクリレートおよび塩の沈殿物が形成され、そして3000×gで10分間遠心される。PEGを含有する上清を回収し、そして高さが既知の15 mlのガラスチューブ中に入れる。沈殿物を2 gのメタノールを用いてさらに洗浄し、その後遠心を行った。この後の上清画分を最初のものと一緒に保存する。このチューブを、3日間、通気フード中で開放したままにする。メタノールのほとんどが蒸発し、そして残りはオーブン中で70℃で蒸発させる。このチューブを秤量し、そして乾燥させたPEGを重量測定法で測定する。
【００６５】
Na2SO4の決定
硫酸ナトリウム塩を、Ba-サルフェートを用いた滴定により、測定することができる。しかしながら、Na-ポリアクリレートは、二価カチオンにより沈殿するため、このポリマーは、解析の前に除去しなければならない。これを、以下の様にして行う：
1 gのサンプル（上部相または底部相）を、15 mlのガラスチューブ（A）に加えた。0.1 gのNa-ポリアクリレート8000（濃度：水中45 wt％）および0.3 gのPEG 8000（濃度：水中30 wt％）および0.2 gのHCL（37 wt％）を、サンプルに対して添加し、そしてボルテックスにかけ、そして最終的に3000×gで遠心した。PEGおよび高濃度のポリアクリル酸から構成される底部粘稠相を含有する2相システムを、形成した。上部相は、水富化相である。容量比は高い（＞10）。この水富化相を注意深く回収し、そして既知重量の別の15 mlのガラスチューブ（B）中に入れる。1.5 gをガラスチューブ（A）中の粘稠相に添加し、ボルテックスにかけ、そして3000×gで遠心する。水富化相を再び注意深く回収し、そしてチューブ（B）中に入れる。この手順において、Na2SO4の全てを含有する水溶液とは別個に、PEGおよびポリアクリル酸を除去する。
【００６６】
ここで、1.5 gの温13 wt％Ba（NO3）2水溶液を、硫酸塩を含有するチューブ（B）に対して添加し、そしてBaSO4の沈殿物を迅速に形成する。このチューブ（B）を3000×gで遠心し、そして上清を廃棄する。これを3回繰り返して、微量の可溶性物質を除去する。BaSO4沈殿物を含むこのチューブ（B）を、オーブン中で70℃にて3日間、乾燥させる。BaSO4の量を、重量測定法で測定で測定し、そして次いでNa2SO4の濃度を算出することができる。
【００６７】
Na-ポリ（アクリレート）の決定
Na-ポリアクリレートの濃度を、以下の方法により、屈折率（RI）を通じて測定する。3回希釈される相のRIを測定する。この値には、PEGおよび塩からの寄与が含まれる。記載されたように測定された既知濃度のPEGおよび塩から、屈折率に対するそれらの寄与を測定する。この結果として得られる値は、以前に測定された標準曲線により決定されるNa-ポリアクリレートによるものである。
【００６８】
相分離
水性ポリマー相システムは、そのようなシステムのための標準に従って調製される。乾燥ポリマーを完全に水和するために必要とされる時間（不攪拌溶液中では24時間かかる場合もある）を回避するため、典型的には30〜40重量％のポリマーのストック溶液を、作製する。NaPAAの場合、そのようなストック溶液を、商業的に購入することができる。PEGの場合、ストック溶液をオペレータにより作製した。NaCl（1 M）またはその他の塩のストック溶液、例えば、0.5Mのリン酸Na pH 6.8、もまた同様に作製する。6％のPEG、6％のNaPAA、300 mMのNaCl、50 mMのリン酸Naからなる1000グラム（約1リットル）の相システム を作製するため、150 gのPEGストック、150 gのNaPAAストック、300 gのNaClストックおよび100 gのリン酸Naストックを単純に混合し、次いで水を添加して、所望の全量にする。一旦作製したら、そのようなシステムを数分間攪拌して、完全な混合を確実にし、そして次いで、自然に2相に分離させることができる。10 mlの同一のシステムを作製することは、100分の1の少ない量の各ストックのみが必要とされる。
【００６９】
この2相システムは、12 mlの等級わけされたガラスチューブ中にて、PEG、Na-ポリ（アクリレート）および塩のストック溶液を混合することにより形成される。このシステムの総重量は、10 gである。このシステムを上下逆さまにして約15回混合し、そしてこのシステムを完全に攪拌させる。次いで、このシステムを、25℃の水浴中で分離させる。このシステムは、概して、30分以内に完全に分離される。しかしながら、このシステムを、1〜2時間静置させた。相ごとの屈折率は非常に類似しており、その結果、界面を見出すことが困難となる可能性がある。分離された相は透明であり、そして（視覚的に観察された場合）相対的に低い粘性を有する。
【００７０】
以下の表1は、様々な、試験されたPEG 4000または8000およびNaPAA 8000または30000およびNaClまたは硫酸Naを含有する2相システムに関連する情報を提供する。PEG4000およびNaPAA 8000の22℃での2相システムは、それぞれ5.28および5.68％に近く、より低いPEGポリマーMWと一致している。比較により、PEG 4000およびNaPAA 30000の臨界濃度は、約4.7重量％の各ポリマーである。
【００７１】
【表１】
2010530462.tif 000002
【００７２】
実施例2 - 本発明の2相システム に対する、塩およびpHの作用
2相システムを、上述したようにして調製した。EOPO 3900システムおよびNaPAA 15000システムに対するpHの作用を調べた。結果を、以下の表2に示し、これにより相容量比に対するpHの作用、および200 mM NaPバッファー中でのEOPOおよびNaPAA含有2相システムにおける相システム形成についての洞察が得られる。これらのポリマー分子量、濃度条件および塩条件にて、pH 6〜8では2相が形成されたが、pH 5では2相が形成されなかった。
【００７３】
【表２】
2010530462.tif 000003
【００７４】
実施例3 - ポリマー2相システム中での生体分子の分配
プラスミドDNAおよびRNAを、本発明による2相システム中で以下のようにして分配した：pDNAおよびRNAについての分配の結果は、Phast（登録商標）システムおよびDRIgest III（登録商標）分子量標準（GE Healthcare）、そしてそのようなサンプルのための刊行物に記載されたGE Healthcareのプロトコルを使用するゲル電気泳動により、さらに確認された。ランタイムは、pDNAについて47分（図1、レーン1〜3）、そしてRNAについて30分（図1、レーン4 〜6）であった。
【００７５】
結果を、図4および以下の表に示す。
【００７６】
【表３】
2010530462.tif 000004
【００７７】
a.ポリマーおよび塩組成は、％w/wで示される。システムは、20℃、pH 7であった。
％分配の結果は、典型的にはn = 3の実験に基づく平均値（X）であり、典型的なSDは＜0.1Xである。
b. システムは、NaPAA 8000 45％（w/w）Sigma-Aldrich No. 416029（Batch 12630LC）またはNaPAA 15000 35％（w/w）Sigma-Aldrich No. 416037（Batch 05206CA）を使用して構成される。
c. システムは、プラスミドDNA（pDNA）、RNAおよび被検タンパク質サンプルを使用して評価される。被検タンパク質は、ポリクローナルヒトIgGサンプル（Gammanorm（登録商標）, Octapharma）であった。
％分配の結果は、n = 3の実験に基づく平均値（X）および典型的な＜0.1XのSDである。
d. pDNAの総量（6 kbpのpJV4）は、各チューブ中に約0.25 mg（360μlの0.683 mg/mlのストック溶液U1504：100）を最初は導入した。得られる総［pDNA］は、約0.05 mg/mlである。RNA（U1489088）を、初めに2.1 Mの（NH4）2SO4水溶液中に溶解し、そして使用前に、PD-10カラム（GE Healthcare Code No. 17-0851-01）を用いて脱塩することが必要とされた。［RNA］約0.16 mg/mlの脱塩されたRNAストックを、各チューブに添加し（386μlのRNAストック溶液、約62.5μgのRNA）、約0.025 mg/mlのチューブあたりの総［RNA］を得た。
【図１】
2010530462.tif 000005
【図２】
2010530462.tif 000006
【図３】
2010530462.tif 000007
【図４】
2010530462.tif 000008
【図５】
2010530462.tif 000009
【図６】
2010530462.tif 000010
【図７】
2010530462.tif 000011
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
多相システムを形成することができる液体混合物であって、この液体がポリ（酸）である第1のポリマー、ポリ（エーテル）である第2のポリマー、そして少なくとも1つの塩を含み、第1のポリマーの分子量が1000〜100,000 Daの範囲である、前記液体混合物。
【請求項２】
第1のポリマーが、ポリ（アクリル酸）およびポリ（メタクリル酸）からなる群から選択される、請求項1に記載の液体混合物。
【請求項３】
第2のポリマーの分子量が、900〜100,000 Daの範囲である、請求項1〜3のいずれか1項に記載の液体混合物。
【請求項４】
第2のポリマーがエチレンオキシドを含む、請求項1〜4のいずれか1項に記載の液体混合物。
【請求項５】
エチレンオキシドポリマーが、ポリ（エチレン）グリコール；エチレンオキシドプロピレンオキシド（EOPO）；BreoxTM；PluronicTM；およびエトキシ-含有多糖類からなる群から選択される、請求項4に記載の液体混合物。
【請求項６】
塩濃度が、1〜500 mMの範囲であり、好ましくは100〜300 mMの範囲である、請求項1〜5のいずれか1項に記載の液体混合物。
【請求項７】
塩が、NaCl、Na2PO4、KPO4、NaSO4、クエン酸カリウム、（NH4）2SO4および酢酸ナトリウム；またはこれらのいずれかの組合せ；からなる群から選択される、請求項1〜6のいずれか1項に記載の液体混合物。
【請求項８】
全ポリマー含量が、約8〜20％（w/w）を構成する、請求項1〜7のいずれか1項に記載の液体混合物。
【請求項９】
請求項1〜8のいずれか1項に規定される液体混合物により形成される多相システム。
【請求項１０】
液体から、少なくとも1つの生体分子または粒子を単離する方法であって、この方法は：
（a）ポリ（酸）である第1のポリマーを、親水性のポリ（エーテル）である第2のポリマーおよび少なくとも1つの塩と組み合わせる工程；
（b）少なくとも1つの生体分子または少なくとも1つの粒子を含む液体を、（a）から得られたシステムと組み合わせる工程；
（c）（b）から得られた液体混合物を、少なくとも2相が形成されるまで穏やかに混合する工程；そして、場合により
（d）所望の生体分子または粒子を相の一つから回収する工程；
を含む、前記方法。
【請求項１１】
ポリ（酸）の分子量が、1000〜100,000 Daの範囲である、請求項10に記載の方法。
【請求項１２】
ポリ（エーテル）がエチレンオキシドを含む、請求項10または11に記載の方法。
【請求項１３】
工程（a）において、選択的湿潤化（preferential wetting）を介してマトリクス上に局在化される（1または複数の）ポリマーが提供される、請求項10〜12のいずれか1項に記載の方法。
【請求項１４】
別個の区画中に、ポリ（酸）である第1のポリマー、ポリ（エーテル）である第2のポリマー、そして少なくとも1つの塩、およびその使用説明書を含み、ここでポリ（酸）の分子量が1000〜100,000 Daの範囲である、少なくとも1つの標的化合物の単離のためのキット。
【国際調査報告】
2010530462.tif 000012
2010530462.tif 000013
2010530462.tif 000014
2010530462.tif 000015